(57)【特許請求の範囲】
【請求項１】
真空チャンバー内においてロールツーロールで搬送される長尺基板を外周面に巻き付けて冷却するキャンロールにおいて、
筒状の非回転軸と、
単一の円筒体で構成されその外周面に複数のガス放出孔が設けられた円筒部と、該円筒部の開放端側を閉止しかつ中心部に開口が設けられた一対の円形側部を有すると共に、上記非回転軸が各円形側部の開口に嵌入されて各円形側部が非回転軸に回転可能に装着されたキャンロール本体と、
上記円筒部内における非回転軸の外周面に巻回されかつ非回転軸の筒内に設けられた配管を介し真空チャンバー外部のクライオ冷凍機から冷媒が供給されるクライオコイルにより構成される冷却コイルと、
上記非回転軸の筒内に設けられかつ真空チャンバーの外部から供給されるガスを円筒部の内側空間に放出するガス導入管と、
上記キャンロール本体を回転駆動する駆動手段を具備し、
上記キャンロール本体における円筒部の内側空間に露出した上記冷却コイルにより円筒部と該円筒部内のガスが冷却されるようになっていることを特徴とするキャンロール。
【請求項２】
真空チャンバーと、該真空チャンバー内においてロールツーロールで長尺基板を搬送する搬送機構と、外周面に長尺基板を巻き付けて冷却するキャンロールと、キャンロールの外周面に巻き付けられた長尺基板に対して熱負荷の掛かる表面処理を施す処理手段を備えた長尺基板処理装置において、
請求項１に記載のキャンロールにより上記キャンロールが構成されていることを特徴とする長尺基板処理装置。
【請求項３】
上記熱負荷の掛かる表面処理が真空成膜処理であることを特徴とする請求項２に記載の長尺基板処理装置。
【請求項４】
上記真空成膜処理がスパッタリング処理であることを特徴とする請求項３に記載の長尺基板処理装置。
【請求項５】
上記熱負荷の掛かる表面処理がプラズマ処理またはイオンビーム処理であることを特徴とする請求項２に記載の長尺基板処理装置。
【請求項６】
真空チャンバー内においてロールツーロールで搬送される長尺基板をキャンロールの外周面に巻き付けると共に、キャンロールの外周面に設けられた複数のガス放出孔から上記外周面と長尺基板との間に冷却ガスを導入しながら長尺基板に対して熱負荷の掛かる表面処理を行う長尺基板処理方法において、
上記キャンロールを、筒状の非回転軸と、単一の円筒体で構成されその外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記円筒部内における非回転軸の外周面に巻回されかつ非回転軸の筒内に設けられた配管を介し真空チャンバー外部のクライオ冷凍機から冷媒が供給されるクライオコイルにより構成される冷却コイルと、上記非回転軸の筒内に設けられかつ真空チャンバーの外部から供給されるガスを円筒部の内側空間に放出するガス導入管と、上記キャンロール本体を回転駆動する駆動手段とで構成し、
上記キャンロール本体における円筒部の内側空間に露出した上記冷却コイルにより円筒部と該円筒部内のガスを冷却しながらキャンロール外周面に巻き付けられた長尺基板に対し熱負荷の掛かる表面処理を行うことを特徴とする長尺基板処理方法。
【請求項７】
上記熱負荷の掛かる表面処理が真空成膜処理であることを特徴とする請求項６に記載の長尺基板処理方法。
【請求項８】
上記真空成膜処理がスパッタリング処理であることを特徴とする請求項７に記載の長尺基板処理方法。
【請求項９】
上記熱負荷の掛かる表面処理がプラズマ処理またはイオンビーム処理であることを特徴とする請求項６に記載の長尺基板処理方法。
【発明の詳細な説明】
【技術分野】
【０００１】
本発明は、真空チャンバー内においてロールツーロールで搬送される長尺耐熱性樹脂フィルム等の長尺基板をキャンロールの外周面に巻き付けた状態でイオンビーム処理やスパッタリング成膜等の熱負荷が掛かる表面処理を行う長尺基板処理装置に係り、特に、簡略化された構造を有し冷却効果の高いガス放出機構付きキャンロールとこのキャンロールを用いた長尺基板処理装置および長尺基板処理方法の改良に関するものである。
【背景技術】
【０００２】
液晶パネル、ノートパソコン、デジタルカメラ、携帯電話等には、フレキシブル配線基板が用いられている。フレキシブル配線基板は、耐熱性樹脂フィルムの片面若しくは両面に金属膜を成膜した金属膜付耐熱性樹脂フィルムから作製される。近年、フレキシブル配線基板に形成される配線パターンはますます微細化、高密度化しており、金属膜付耐熱性樹脂フィルム自体が皺等のない平滑なものであることがより一層重要になってきている。
【０００３】
この種の金属膜付耐熱性樹脂フィルムの製造方法としては、接着剤により金属箔を耐熱性樹脂フィルムに貼り付けて製造する方法（３層基板の製造方法と称される）、金属箔に耐熱性樹脂溶液をコーティングした後、乾燥させて製造する方法（キャスティング法と称される）、乾式めっき法（真空成膜法）若しくは乾式めっき法（真空成膜法）と湿式めっき法との組み合わせにより耐熱性樹脂フィルムに金属膜を成膜して製造する方法（メタライジング法と称される）等が従来から知られている。また、メタライジング法における上記乾式めっき法（真空成膜法）には、真空蒸着法、スパッタリング法、イオンプレーティング法、イオンビームスパッタリング法等がある。
【０００４】
上記メタライジング法として、特許文献１では、ポリイミド絶縁層上にクロムをスパッタリングした後、銅をスパッタリングしてポリイミド絶縁層上に導体層を形成する方法が開示されている。また、特許文献２では、ポリイミドフィルム上に、銅ニッケル合金をターゲットとしてスパッタリングにより形成された第一の金属薄膜と、銅をターゲットとしてスパッタリングにより形成された第二の金属薄膜の順に積層して形成されたフレキシブル回路基板用材料が開示されている。尚、ポリイミドフィルムのような耐熱性樹脂フィルム（基板）に真空成膜を行うには、スパッタリングウェブコータを用いることが一般的である。
【０００５】
上述した真空成膜法において、一般にスパッタリング法は密着力に優れる反面、真空蒸着法に比べて耐熱性樹脂フィルムに与える熱負荷が大きいといわれている。そして、成膜の際に耐熱性樹脂フィルムに大きな熱負荷が掛かると、フィルムに皺が発生し易くなることも知られている。この皺の発生を防ぐため、金属膜付耐熱性樹脂フィルムの製造装置であるスパッタリングウェブコータでは冷却機能を備えたキャンロールを搭載し、これを回転駆動してその外周面に画定される搬送経路にロールツーロールで搬送される耐熱性樹脂フィルムを巻き付けることによってスパッタリング処理中の耐熱性樹脂フィルムをその裏面側から冷却する方式が採用されている。
【０００６】
例えば特許文献３には、スパッタリングウェブコータの一例である巻出巻取式（ロールツーロール方式）真空スパッタリング装置が開示されている。この巻出巻取式真空スパッタリング装置には上記キャンロールの役割を担うクーリングロールが具備されており、更にクーリングロールの少なくともフィルム搬入側若しくは搬出側に設けたサブロールによってフィルムをクーリングロールに密着する制御が行われている。
【０００７】
しかし、非特許文献１に記載されているように、キャンロールの外周面はミクロ的に見て平坦ではないため、キャンロールとその外周面に密着して搬送されるフィルムとの間には真空空間を介して離間するギャップ部（間隙）が存在している。このため、スパッタリングや蒸着の際に生じるフィルムの熱は、実際にはフィルムからキャンロールに効率よく伝熱されているとはいえず、これがフィルム皺発生の原因となっていた。
【０００８】
この問題を解決するため、上記キャンロール外周面とフィルムとの間のギャップ部にキャンロール側からガスを導入し、当該ギャップ部の熱伝導率を真空に比べて高くする技術が提案されている。
【０００９】
上記ギャップ部にキャンロール側からガスを導入する具体的な方法として、例えば特許文献４には、キャンロール外周面にガスの放出口となる多数の微細孔を設ける技術が開示され、特許文献５には、キャンロール外周面にガスの放出口となる溝を設ける技術が開示されている。また、キャンロール自体を多孔質体で構成し、その多孔質体自身の微細孔をガス放出口とする方法も知られている。
【００１０】
更に、特許文献６には、図３〜図４に示すように、キャンロール５６の肉厚部に複数のガス導入路１４が設けられ、かつ、各ガス導入路１４には多数のガス放出孔１５が設けられていると共に、上記ガス導入路１４の各々に真空チャンバー外部のガスを供給するガスロータリージョイント２０を備えた技術が開示されている。
【００１１】
ところで、キャンロール外周面とフィルムとの間のギャップ部にキャンロール側からガスを導入させる機構を有するいずれのガス放出キャンロールであっても、フィルムを冷却するためには、放出されるガスだけでは十分でない。このため、図４に示すようにキャンロール５６を冷却する機構が必要になる。そして、水冷による冷却方法では、ガス放出キャンロール表面側におけるガス放出機構の内側に、冷却水等の冷媒が流通する冷媒循環部１１を形成するようになっている。
【００１２】
しかし、冷媒（冷却水）で冷却されるキャンロールは、上述したようにキャンロール内部に冷媒（冷却水）を循環させる必要があるため、図４に示すように複雑な構造となり、かつ、循環させる冷媒（冷却水）に起因してキャンロールの回転抵抗が大きくなる問題を有する。
【００１３】
更に、キャンロール５６の肉厚部に上述したガス導入路１４を複数設ける際、ガンドリルを使用する必要があるため、莫大な手間とコストがかかる問題を有している。
【先行技術文献】
【特許文献】
【００１４】
【特許文献１】特開平２−９８９９４号公報
【特許文献２】特許第３４４７０７０号公報
【特許文献３】特開昭６２−２４７０７３号公報
【特許文献４】国際公開第２００５／００１１５７号パンフレット
【特許文献５】米国特許第３４１４０４８号明細書
【特許文献６】特開２０１２−１３２０８１号公報
【非特許文献】
【００１５】
【非特許文献１】”Vacuum Heat Transfer Models for Web Substrates: Review of Theory and Experimental Heat Transfer Data”, 2000 Society of Vacuum Coaters, 43rdAnnual Technical Conference Proceeding, Denver, April 15-20, 2000, p.335
【非特許文献２】”Improvement of Web Condition by the Deposition Drum Design”, 2000 Society of Vacuum Coaters, 50th Annual Technical Conference Proceeding (2007), p.749
【発明の概要】
【発明が解決しようとする課題】
【００１６】
本発明はこのような従来の問題点に着目してなされたものであり、その課題とするところは、簡略化された構造を有しかつ冷却効果の高いガス放出機構付きキャンロールを提供し、合わせて上記ガス放出機構付きキャンロールを用いた長尺基板処理装置および長尺基板処理方法を提供することにある。
【課題を解決するための手段】
【００１７】
そこで、上記課題を解決するため本発明者が鋭意研究を重ねた結果、キャンロール内部に冷却水循環路等を設ける従来の構造に変えて、クライオコイル等の冷却コイルをキャンロール内部に設けかつ冷却コイルによりキャンロール内部に供給されたガスとキャンロール本体を冷却する構造を採用することで解決できることを見出すに至った。
【００１８】
すなわち、本発明に係る第１の発明は、
真空チャンバー内においてロールツーロールで搬送される長尺基板を外周面に巻き付けて冷却するキャンロールにおいて、
筒状の非回転軸と、
単一の円筒体で構成されその外周面に複数のガス放出孔が設けられた円筒部と、該円筒部の開放端側を閉止しかつ中心部に開口が設けられた一対の円形側部を有すると共に、上記非回転軸が各円形側部の開口に嵌入されて各円形側部が非回転軸に回転可能に装着されたキャンロール本体と、
上記円筒部内における非回転軸の外周面に巻回されかつ非回転軸の筒内に設けられた配管を介し真空チャンバー外部のクライオ冷凍機から冷媒が供給されるクライオコイルにより構成される冷却コイルと、
上記非回転軸の筒内に設けられかつ真空チャンバーの外部から供給されるガスを円筒部の内側空間に放出するガス導入管と、
上記キャンロール本体を回転駆動する駆動手段を具備し、
上記キャンロール本体における円筒部の内側空間に露出した上記冷却コイルにより円筒部と該円筒部内のガスが冷却されるようになっていることを特徴とする。
【００１９】
また、本発明に係る第２の発明は、
真空チャンバーと、該真空チャンバー内においてロールツーロールで長尺基板を搬送する搬送機構と、外周面に長尺基板を巻き付けて冷却するキャンロールと、キャンロールの外周面に巻き付けられた長尺基板に対して熱負荷の掛かる表面処理を施す処理手段を備えた長尺基板処理装置において、
第１の発明に係るキャンロールにより上記キャンロールが構成されていることを特徴とし、
本発明に係る第３の発明は、
真空チャンバー内においてロールツーロールで搬送される長尺基板をキャンロールの外周面に巻き付けると共に、キャンロールの外周面に設けられた複数のガス放出孔から上記外周面と長尺基板との間に冷却ガスを導入しながら長尺基板に対して熱負荷の掛かる表面処理を行う長尺基板処理方法において、
上記キャンロールを、筒状の非回転軸と、単一の円筒体で構成されその外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記円筒部内における非回転軸の外周面に巻回されかつ非回転軸の筒内に設けられた配管を介し真空チャンバー外部のクライオ冷凍機から冷媒が供給されるクライオコイルにより構成される冷却コイルと、上記非回転軸の筒内に設けられかつ真空チャンバーの外部から供給されるガスを円筒部の内側空間に放出するガス導入管と、上記キャンロール本体を回転駆動する駆動手段とで構成し、
上記キャンロール本体における円筒部の内側空間に露出した上記冷却コイルにより円筒部と該円筒部内のガスを冷却しながらキャンロール外周面に巻き付けられた長尺基板に対し熱負荷の掛かる表面処理を行うことを特徴とするものである。
【発明の効果】
【００２０】
本発明に係るキャンロールは、
筒状の非回転軸と、単一の円筒体で構成されその外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記円筒部内における非回転軸の外周面に巻回されかつ非回転軸の筒内に設けられた配管を介し真空チャンバー外部のクライオ冷凍機から冷媒が供給されるクライオコイルにより構成される冷却コイルと、上記非回転軸の筒内に設けられかつ真空チャンバーの外部から供給されるガスを円筒部の内側空間に放出するガス導入管と、上記キャンロール本体を回転駆動する駆動手段とで構成され、キャンロール内部に冷却水循環路等を設ける従来のキャンロールに較べて構造が簡略化されているため、低コストにより簡便に製造できる効果を有している。
【００２１】
また、本発明に係るキャンロールを適用することで長尺耐熱性樹脂フィルム等の長尺基板に皺や傷等が発生し難い長尺基板処理装置等を低コストで提供できる効果も有する。
【図面の簡単な説明】
【００２２】
【図１】本発明に係るキャンロールの概略構成を示す説明図。
【図２】キャンロールが組み込まれた長尺基板処理装置（スパッタリングウェブコータ）の概略構成を示す説明図。
【図３】キャンロール内部に冷却水循環路等が設けられた従来のキャンロールを示す概略斜視図。
【図４】従来のキャンロールの概略構成を示す説明図。
【図５】従来のキャンロールにおける肉厚部に設けられたガス導入路の概略斜視図。
【発明を実施するための形態】
【００２３】
以下、本発明の実施の形態について図面を用いて具体的に説明する。
【００２４】
（１）長尺基板処理装置（スパッタリングウェブコータ）
まず、長尺基板処理装置の一例である長尺基板真空成膜装置について説明する。
【００２５】
尚、長尺基板には、一例として長尺耐熱性樹脂フィルムを用いる場合について説明する。
【００２６】
また、長尺基板に対して施される熱負荷の掛かる表面処理として、スパッタリング処理を例にとって説明する。
【００２７】
図２に示す長尺耐熱性樹脂フィルムの成膜装置はスパッタリングウェブコータと称される装置であり、ロールツーロールで搬送される長尺状耐熱樹脂フィルム表面に連続的に効率よく成膜処理を施す場合に用いられる。
【００２８】
具体的に説明すると、ロールツーロールで搬送される長尺耐熱性樹脂フィルムの成膜装置（スパッタリングウェブコータ）５０は、図２に示すように真空チャンバー５１内に設けられており、巻き出しロール５２から巻き出された長尺耐熱性樹脂フィルムＦに対して所定の成膜処理を行った後、巻き取りロール６４で巻き取るようになっている。これら巻き出しロール５２から巻き取りロール６４までの搬送経路の途中に、モータで回転駆動されるキャンロール５６が配置されている。
【００２９】
真空チャンバー５１内では、スパッタリング成膜のため、到達圧力１０-4Ｐａ程度までの減圧と、その後のスパッタリングガスの導入による０.１〜１０Ｐａ程度の圧力調整が行われる。スパッタリングガスにはアルゴン等公知のガスが使用され、目的に応じて更に酸素等のガスが添加される。真空チャンバー５１の形状や材質は、このような減圧状態に耐え得るものであれば特に限定はなく、種々のものを使用することができる。上記したように真空チャンバー５１内を減圧してその状態を維持するため、真空チャンバー５１には図示しないドライポンプ、ターボ分子ポンプ等の種々の装置が具備されている。
【００３０】
巻き出しロール５２からキャンロール５６までの搬送経路には、長尺耐熱性樹脂フィルムＦを案内するフリーロール５３と、長尺耐熱性樹脂フィルムＦの張力の測定を行う張力センサロール５４とがこの順で配置されている。また、張力センサロール５４から送り出されてキャンロール５６に向かう長尺耐熱性樹脂フィルムＦは、キャンロール５６の近傍に設けられたモータ駆動のフィードロール５５によって、キャンロール５６の周速度に対する調整が行われ、これによりキャンロール５６の外周面に長尺耐熱性樹脂フィルムＦを密着させることができる。
【００３１】
キャンロール５６から巻き取りロール６４までの搬送経路も、上記同様に、キャンロール５６の周速度に対する調整を行うモータ駆動のフィードロール６１、長尺耐熱性樹脂フィルムＦの張力の測定を行う張力センサロール６２、および長尺耐熱性樹脂フィルムＦを案内するフリーロール６３がこの順に配置されている。
【００３２】
上記巻き出しロール５２および巻き取りロール６４では、パウダークラッチ等によるトルク制御によって長尺耐熱性樹脂フィルムＦの張力バランスが保たれている。また、キャンロール５６の回転とこれに連動して回転するモータ駆動のフィードロール５５、６１により、巻き出しロール５２から長尺耐熱性樹脂フィルムＦが巻き出されて巻き取りロール６４に巻き取られるようになっている。
【００３３】
キャンロール５６の近傍には、キャンロール５６の外周面で画定される搬送経路（キャンロール５６外周面の内の長尺耐熱性樹脂フィルムＦが巻き付けられる領域）に対向する位置に、成膜手段としてのマグネトロンスパッタリングカソード５７、５８、５９および６０が設けられている。
【００３４】
金属膜のスパッタリング成膜の場合は、図２に示すように板状のターゲットを使用することができるが、板状ターゲットを用いた場合、ターゲット上にノジュール（異物の成長）が発生することがある。これが問題になる場合は、ノジュールの発生がなく、ターゲットの使用効率も高い円筒形のロータリーターゲットを使用することが好ましい。
【００３５】
また、図２に示す長尺耐熱性樹脂フィルムＦの成膜装置５０は、熱負荷の掛かる表面処理としてスパッタリング処理を想定したものであるためマグネトロンスパッタリングカソードが図示されているが、熱負荷の掛かる表面処理がＣＶＤ（化学蒸着）、蒸着処理、プラズマ処理、イオンビーム処理等の他のものである場合は、板状ターゲットに代えて他の真空成膜手段が設けられる。
【００３６】
（２）特許文献６に係る従来構造のガス放出機構付きキャンロール
（2-1）従来構造のガス放出機構付きキャンロール
次に、特許文献６に係る従来構造のガス放出機構付きキャンロールについて図３〜図４を参照しながら説明する。図３〜図４に示す従来構造のキャンロール５６は、図示しない駆動装置により回転中心軸を中心として回転駆動される円筒部材１０で構成されている。この円筒部材１０の外表面に長尺耐熱性樹脂フィルムＦを巻き付けながら搬送する搬送経路が画定される。円筒部材１０の内表面側には、冷却水等の冷媒が流通する冷媒循環部１１がジャケット構造で形成されている。
【００３７】
また、図４に示すように円筒部材１０の回転中心軸部分に位置する回転軸１２は二重配管構造になっており、この回転軸１２を介して真空チャンバー５１の外部に設けられた図示しない冷媒冷却装置と冷媒循環部１１との間で冷媒が循環するようになっており、これによりキャンロール外周面の温度調節が可能となっている。
【００３８】
すなわち、冷媒冷却装置で冷却された冷媒は、内側配管１２ａの内側を経て冷媒循環部１１に送られ、ここで長尺耐熱性樹脂フィルムＦの熱を受け取って昇温した後、内側配管１２ａと外側配管１２ｂとの間の空間を経て再び冷媒冷却装置に戻される。尚、外側配管１２ｂの外側には回転するキャンロール５６を支持するベアリング１３が設けられている。
【００３９】
このキャンロール５６の円筒部材１０には、周方向に略均等な間隔をあけて全周に亘って複数のガス導入路１４が配設されている。これら複数のガス導入路１４の各々は、キャンロール５６の回転中心線５６ａ方向に沿って延在するように円筒部材１０の肉厚部内に穿設されている。尚、図３には、１２本のガス導入路１４が均等な間隔をあけて全周に亘って配設されている例が示されている。
【００４０】
各ガス導入路１４は、円筒部材１０の外表面側（すなわち、キャンロール５６の外周面側）に開口する複数のガス放出孔１５を有している。これら複数のガス放出孔１５は、キャンロール５６の回転中心線５６ａ方向に沿って略均等な間隔をあけて穿設されている。そして、図３〜図４に示すように回転リングユニット２１と固定リングユニット２２から成るガスロータリージョイント２０を介して真空チャンバー５１の外部から各ガス導入路１４にガスが供給されるようになっており、これによりキャンロール５６の外周面とそこに巻き付けられる長尺耐熱性樹脂フィルムＦとの間に形成されるギャップ部（間隙）にガスを導入することが可能となる。
【００４１】
上記長尺耐熱性樹脂フィルムＦとキャンロール５６表面は上述したように完全な平面ではないため、そのギャップ部（間隙）が真空により断熱されて熱伝導効率を低下させており、スパッタリング成膜の際の熱による耐熱性樹脂フィルムＦの皺発生原因となっている。非特許文献２によれば、導入ガスがアルゴンガスの場合、導入ガス圧力が５００Ｐａでギャップ間距離が約４０μｍ以下のとき、ギャップ間の熱伝導率は２５０（Ｗ／ｍ2・Ｋ）となる。また、キャンロール５６の表面と長尺耐熱性樹脂フィルムＦのギャップ間距離が４０μｍ程度のとき、このギャップからリークするガスの量は長尺基板真空成膜装置が備える真空ポンプで排気可能であり、かつ、ギャップに導入するガスをスパッタリング雰囲気のガスとすればスパッタリング雰囲気を汚染することもない。
【００４２】
（2-2）ガスロータリージョイント
上記ガスロータリージョイント２０は回転物に対してガスを分配する機構を有する。
【００４３】
ガスロータリージョイント２０は、図３に示すようにガス導入側の固定リングユニット２２とガス放出側の回転リングユニット２１とで構成され、ガス放出側の回転リングユニット２１はキャンロール５６と固定されて回転が可能な構造になっていて、ガス放出側の回転リングユニット２１から放射状に伸びるガス分配管２５を備える。ガス分配管２５はガス導入路１４に連通している。真空チャンバー５１の外部から供給されるガスは、上記ガスロータリージョイント２０の固定リングユニット２２と回転リングユニット２１を介しガス導入路１４を経てガス放出孔１５からキャンロール５６の表面に放出される。
【００４４】
上記ガスロータリージョイント２０には、公知のガスシール手段を具備させることで、ガスロータリージョイント２０からのガスのリークを防ぐことができる。
【００４５】
（2-3）特許文献６に係る従来構造のガス放出機構付きキャンロールの問題点
従来構造のガス放出機構付きキャンロールにおいては、上述したようにキャンロール５６表面側におけるガス放出機構の内側に冷却水等の冷媒が流通する冷媒循環部１１を形成する必要があるため、図３〜図４に示すようにロール本体の構造が複雑になる欠点があり、かつ、循環させる冷媒（冷却水）に起因してキャンロール５６の回転抵抗が大きくなる欠点を有すると共に、真空チャンバー５１の外部からガスを供給するためのガスロータリージョイント２０が必要となる欠点を有している。
【００４６】
更に、図３に示すようにキャンロール５６の回転中心線５６ａ方向に沿って延在するように、円筒部材１０の肉厚部１００内にガンドリルを用いて複数のガス導入路１４を穿設する（図５参照）必要があるため、莫大な手間とコストがかかる問題を有している。
【００４７】
（３）冷却コイルを有する本発明に係るガス放出機構付きキャンロール
本発明に係るガス放出機構付きキャンロールは、キャンロール内部に冷却水循環路等の冷媒循環部を設ける従来の構造に変えて、クライオコイルにより構成される冷却コイルをキャンロール内部に設けかつキャンロール内部に供給されるガスとキャンロール本体を上記冷却コイルにより冷却する構造が採用されていることを特徴とする。
【００４８】
（3-1）本発明に係るガス放出機構付きキャンロール
すなわち、本発明のガス放出機構付きキャンロール５６は、
図１に示すように真空チャンバー壁７０の取付け口に両端側を嵌入して装着された筒状の非回転軸７６と、
単一の円筒体で構成されその外周面に複数のガス放出孔７３が設けられた円筒部と、該円筒部の開放端側を閉止しかつ中心部に開口が設けられた一対の円形側部を有すると共に、上記非回転軸７６が各円形側部の開口に嵌入されて各円形側部が非回転軸７６に回転可能に装着されたキャンロール本体７１と、
上記円筒部内における非回転軸７６の外周面に巻回されかつ非回転軸７６の筒内に設けられた配管８２を介し真空チャンバー外部のクライオ冷凍機から冷媒が供給されるクライオコイルにより構成される冷却コイル８０と、
上記非回転軸７６の筒内に設けられかつ真空チャンバーの外部から供給されるガスを円筒部の内側空間７２に放出するガス導入管８１と、
上記キャンロール本体７１を回転駆動する駆動手段（キャンロール本体７１における一方の円形側部に取り付けられた歯車７７とモータ７９と該モータ７９の回転軸に取り付けられた歯車７８から成る）を具備することを特徴とするものである。
【００４９】
上記冷却コイル８０の内部には−１００℃以下の冷媒が流通しており、冷却コイル８０は以下の２つの効果によりキャンロール５６と長尺耐熱性樹脂フィルムＦを冷却する。
【００５０】
（Ａ）冷却コイル８０と、キャンロール５６と長尺耐熱性樹脂フィルムＦとの温度差による輻射冷却。
【００５１】
（Ｂ）冷却コイル８０で冷やされたガスをキャンロール５６と長尺耐熱性樹脂フィルムＦに吹き付けることによるガス冷却。
【００５２】
そして、上記輻射冷却を行うためには、冷却コイル８０とキャンロール５６と長尺耐熱性樹脂フィルムＦとの温度差が高い程、効率がよい。スパッタリング成膜時におけるキャンロール５６の温度は約２６３Ｋ（−１０℃）が好ましいので、冷却コイル８０とキャンロール５６と長尺耐熱性樹脂フィルムＦとの温度差を少なくとも２００Ｋ以上得るためには、冷却コイル８０を６３Ｋ（−２１０℃）以下にするとよい。
【００５３】
但し、冷却コイル８０を極端に冷却してしまうと、冷却コイル８０とキャンロール５６と長尺耐熱性樹脂フィルムＦ間に導入するガスが冷却コイル８０に凝縮してしまうことがある。冷却コイル８０とキャンロール５６と長尺耐熱性樹脂フィルムＦ間に導入された冷却ガスの圧力は、平衡蒸気圧曲線に従い冷却コイル８０温度における平衡蒸気圧よりも低くなければならない。別な言い方をすれば、冷却コイル８０の温度は、導入されたガスの圧力条件下においてガスの平衡蒸気圧曲線に従い該ガスが凝集する温度より高い温度でなければならない。すなわち、冷却コイル８０の温度は、冷却コイル８０とキャンロール５６と長尺耐熱性樹脂フィルムＦ間に導入されたガスの圧力により定まり、例えば、１００Ｐａのアルゴンガス圧力ならば５５Ｋ（−２１８℃）以上となる。
【００５４】
また、ガス導入管８１を介して導入するガスは、熱伝導性のよい、水素、ヘリウム、アルゴン、酸素等があり、ガス放出孔７３から真空チャンバー内へガスが拡散した際に成膜に影響を与えないガスがよく、ヘリウム、アルゴンが好ましい。
【００５５】
キャンロール５６は、輻射冷却によりキャンロール５６全体が冷却される仕組みになっている。非回転軸７６の筒内に設けられたガス導入管８１によりガス放出孔７３へガスが導かれる構造のため、従来構造のガス放出機構付きキャンロールにおいて円筒部材１０の肉厚部１００内に穿設されたガス導入路１４を設ける必要がない。ガス導入路１４はガンドリルを用いて穿設加工する工法のため膨大な手間と時間を費やしていた。キャンロール本体７１の円形側部は軸受（ベアリング）７４に支持され、かつ、Ｏリング７５によりシールされて、外部からモータ７９の駆動力が歯車７８、歯車７７を経由して伝達され、キャンロール５６が回転する。
【００５６】
尚、上記ガス放出孔７３の個数は、キャンロール５６外周面の内の長尺耐熱性樹脂フィルムＦが巻き付けられる領域の面積や、ガス放出量により適宜定められる。各ガス放出孔７３の直径は、キャンロール５６の外周面とそこに巻き付けられる長尺耐熱性樹脂フィルムＦとの間に形成されるギャップ部（隙間）にガスを良好に導入できる大きさであれば特に限定されないが、一般的に、直径３０μｍ〜１０００μｍ程度が好ましい。また、キャンロール５６外周面には、極小の内径を有するガス放出孔７３を狭ピッチにして多数設けた方がキャンロール外周面の全面に亘って熱伝導性を均一化できるという点において好ましい。但し、極小内径を有する孔を狭ピッチで多数設ける加工技術には困難を伴うので、現実的には内径１５０〜５００μｍ程度の小孔を、５〜１０ｍｍピッチでキャンロール外周面に設けることが好ましい。
【００５７】
（3-2）本発明に係るガス放出機構付きキャンロールの優位点
本発明に係るガス放出機構付きキャンロールは、キャンロール内部に冷却水循環路等の冷媒循環部を設ける従来の構造に変えて、クライオコイルにより構成される冷却コイルをキャンロール内部に設けかつキャンロール内部に供給されるガスとキャンロール本体を上記冷却コイルにより冷却する構造が採用されているため、従来構造のガス放出機構付きキャンロールと比較してロール構造の簡略化（図１と図４参照）が図れ、かつ、冷却水循環路等の冷媒循環部を設ける構造に変えて非回転軸７６の外周面にクライオコイルにより構成される冷却コイル８０を巻回させる構造になっているためキャンロールの回転抵抗が小さいと共に、ガスロータリージョイントが不要となる優位点を有している。
【００５８】
更に、円筒部材の肉厚部内にガンドリルを用いてガス導入路が穿設される従来構造のガス放出機構付きキャンロールとは異なり、本発明に係るガス放出機構付きキャンロールは、キャンロール本体７１の円筒部外周面にガス放出孔７３を複数設けた簡略な構造になっているため製造に要する手間とコストの低減が図れる優位点を有している。
【００５９】
（４）長尺基板
長尺基板としては、金属箔や金属ストリップはもちろん樹脂フィルム等を用いることができる。
【００６０】
樹脂フィルムとしては、ポリエチレンテレフタレート（ＰＥＴ）フィルムのような樹脂フィルムやポリイミドフィルムのような耐熱性樹脂フィルムが挙げられる。
【００６１】
長尺基板に耐熱性樹脂フィルムを用い、本発明に係る長尺基板真空成膜装置（長尺基板処理装置）を用いて金属膜をスパッタリング成膜すれば金属膜付耐熱性樹脂フィルムを製造することができる。具体的には、上述した長尺基板処理装置（スパッタリングウェブコータ）を用いることにより、フィルム皺の不具合が無い金属膜付長尺耐熱性樹脂フィルムをメタライジング法で得ることができる。
【００６２】
上記金属膜付長尺耐熱性樹脂フィルムとしては、耐熱性樹脂フィルムの表面にＮｉ系合金等から成る膜とＣｕ膜が積層された構造体が例示される。このような構造を有する金属膜付耐熱性樹脂フィルムはサブトラクティブ法によりフレキシブル配線基板に加工される。ここで、サブトラクティブ法とは、レジストで覆われていない金属膜（例えば、上記Ｃｕ膜）をエッチングにより除去してフレキシブル配線基板を製造する方法である。上記Ｎｉ合金等から成る膜はシード層と呼ばれ、金属膜付耐熱性樹脂フィルムの電気絶縁性や耐マイグレーション性等の所望の特性によりその組成が選択される。そして、シード層には、Ｎｉ−Ｃｒ合金やインコネルやコンズタンタンやモネル等の各種公知の合金を用いることができる。
【００６３】
また、金属膜付長尺耐熱性樹脂フィルムの金属膜（Ｃｕ膜）を更に厚くしたい場合、湿式めっき法を用いて金属膜を形成することがある。そして、電気めっき処理のみで金属膜を形成する場合と、一次めっきとして無電解めっき処理を行い、二次めっきとして電解めっき処理等の湿式めっき法を組み合わせて行う場合がある。湿式めっき処理は、常法による湿式めっき法の諸条件を採用すればよい。
【００６４】
また、上記金属膜付耐熱性樹脂フィルムに用いる耐熱性樹脂フィルムとしては、例えば、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルムまたは液晶ポリマー系フィルムから選ばれる樹脂フィルムが挙げられ、金属膜付フレキシブル基板としての柔軟性、実用上必要な強度、配線材料として好適な電気絶縁性を有する点から好ましい。
【００６５】
尚、上記金属膜付耐熱性樹脂フィルムとして、長尺耐熱性樹脂フィルムへＮｉ-Ｃｒ合金やＣｕ等の金属膜を積層した構造体を例示したが、上記金属膜のほか、目的に応じて酸化物膜、窒化物膜、炭化物膜等の成膜に本発明の成膜方法を用いることが可能である。
【００６６】
（５）長尺基板処理装置
これまで、長尺基板処理装置として長尺基板真空成膜装置を中心に説明してきたが、長尺基板処理装置の場合には、減圧雰囲気下の真空チャンバー内において長尺基板にスパッタリング等の真空成膜に変えてプラズマ処理やイオンビーム処理等の熱負荷が掛かる表面処理を行うこともある。プラズマ処理やイオンビーム処理により長尺基板の表面を改質することが可能であるが、長尺基板に熱負荷が掛かる。熱負荷による長尺基板の皺発生を抑制するために、本発明に係るキャンロールを用いることが効果的であり、しかも処理雰囲気に多量の導入ガスがリークすることも防げる。
【００６７】
プラズマ処理は、公知のプラズマ処理方法、例えばアルゴンと酸素の混合ガスまたはアルゴンと窒素の混合ガスによる減圧雰囲気下において放電を行うことにより、酸素プラズマまたは窒素プラズマを発生させて長尺基板を処理することができる。
【００６８】
また、イオンビーム処理は、公知のイオンビーム源を用いることができる。イオンビーム処理は、強い磁場を印加した磁場ギャップでプラズマ放電を発生させて、プラズマ中の陽イオンを陽極による電解でイオンビームとして目的物（長尺基板）へ照射する処理である。
【００６９】
尚、プラズマ処理やイオンビーム処理とも減圧雰囲気下において行われる。
【実施例】
【００７０】
以下、本発明の実施例について比較例を挙げて具体的に説明する。
【００７１】
尚、組み込まれているガス放出機構付きキャンロールの構造が相違している点を除き、実施例１と比較例１は、図２に示す金属膜付長尺耐熱性樹脂フィルムの成膜装置（スパッタリングウェブコータ）５０を用い、かつ、幅５００ｍｍ、長さ８００ｍ、厚さ２５μｍの耐熱性ポリイミドフィルム［宇部興産株式会社製「ユーピレックス（登録商標）］から成る長尺耐熱性樹脂フィルムＦがそれぞれ使用されている。
【００７２】
［実施例１］
上記成膜装置（スパッタリングウェブコータ）５０に組み込まれた図１に示すガス放出機構付きキャンロール５６のキャンロール本体７１は、直径９００ｍｍ、幅７５０ｍｍのアルミニウムで構成され、かつ、ロール本体表面にハードクロムめっきが施されている。
【００７３】
また、冷却コイル８０には、最大許容負荷１５００Ｗクラスのクライオコイル［ブルックスオートメーションシステムズ社製ポリコールド］を用い、キャンロールの駆動には、歯車７７、７８を介しモータで駆動した。
【００７４】
また、キャンロール本体７１の円筒部外周面に、筒状の非回転軸（固定軸）７６を中心に、角度１°毎に３６０列、かつ、間隔１０ｍｍ毎に直径０．２ｍｍのガス放出孔７３が４７個［ガス放出孔７３の合計：（４７個／列）×３６０列＝１６９２０個］設けられており、長尺耐熱性樹脂フィルムＦの両端２０ｍｍ付近に対応する円筒部外周面に上記ガス放出孔７３は存在しない。
【００７５】
また、成膜する金属膜としては、シード層であるＮｉ−Ｃｒ膜の上にＣｕ膜を成膜するものとし、図２に示すマグネトロンスパッタターゲット５７にはＮｉ−Ｃｒターゲットを用い、マグネトロンスパッタターゲット５８、５９、６０にはＣｕターゲットを用い、かつ、アルゴンガスを３００ｓｃｃｍ導入すると共に、各カソードへの印加電力は１０ｋＷの電力制御で成膜を行った。尚、図２に示す巻き出しロール５１と巻き取りロール６４の張力は１００Ｎとした。
【００７６】
また、キャンロール５６の冷却はクライオコイル８０の輻射冷却により−１０℃に制御しているが、長尺耐熱性樹脂フィルムＦとキャンロール５６との熱伝導効率が良好でないと冷却効果は期待できない。尚、クライオコイル８０単体は−１２０℃程度まで冷却することができる。
【００７７】
そして、巻き出しロール５２に長尺耐熱性樹脂フィルムＦをセットし、かつ、上記キャンロール５６を経由して長尺耐熱性樹脂フィルムＦの先端部を巻き取りロール６４に取り付けた。
【００７８】
また、真空チャンバー５１を複数台のドライポンプにより５Ｐａまで排気した後、更に、複数台のターボ分子ポンプとクライオコイル８０を用いて３×１０-3Ｐａまで排気した。
【００７９】
そして、長尺耐熱性樹脂フィルムＦの搬送速度を３ｍ／分に設定した後、各マグネトロンスパッタカソード５７、５８、５９、６０にアルゴンガスを導入しかつ電力を印加して、Ｎｉ−Ｃｒ膜のシード層とＣｕ膜の成膜を開始した。
【００８０】
また、長尺耐熱性樹脂フィルムＦとキャンロール５６との間に形成されるギャップ部（間隙）にガス圧力を５００Ｐａに保つため、非回転軸（固定軸）７６の筒内に設けられたガス導入管８１から１００ｓｃｃｍのアルゴンガスを導入した。上記ギャップ部（間隙）に導入するガスはアルゴンガスに限定されるものでなく、スパッタリング成膜に影響がなければ、上述した水素、ヘリウム、酸素、および、窒素、ネオン等が使用できる。
【００８１】
尚、成膜中におけるキャンロール５６上の長尺耐熱性樹脂フィルム（耐熱性ポリイミドフィルム）Ｆ表面を観察できる観察窓から、キャンロールへのガス導入を行っている６００ｍまでの長尺耐熱性樹脂フィルム（耐熱性ポリイミドフィルム）Ｆを観察しところ、マグネトロンスパッタリングカソード５７、５８、５９、６０の成膜ゾーンを通過した成膜直後における長尺耐熱性樹脂フィルム（耐熱性ポリイミドフィルム）Ｆの進行方向と平行な方向に、皺発生の原因となるキャンロール５６上における長尺耐熱性樹脂フィルム（耐熱性ポリイミドフィルム）Ｆの浮きが観察されることは無かった。
【００８２】
そして、長さ６００ｍの長尺耐熱性樹脂フィルムＦが通過した時点で、各プラズマ反応室のプラズマと各マグネトロンスパッタカソードへの電力を停止し、かつ、それぞれのガス導入も停止した。
【００８３】
最後に、長尺耐熱性樹脂フィルムＦの搬送を停止し、かつ、各ポンプを停止してからベント（大気開放）し、巻き出しロール５２から長尺耐熱性樹脂フィルム（耐熱性ポリイミドフィルム）Ｆの終端部を外し、全ての長尺耐熱性樹脂フィルム（耐熱性ポリイミドフィルム）Ｆを巻き取りロール６４に巻き取ってから取り外した。
【００８４】
そして、成膜が完了した後、巻き取りロール６４に巻き取られた長尺耐熱性樹脂フィルム（耐熱性ポリイミドフィルム）Ｆを大気中にて展開し、皺および傷の有無を確認したところ、キャンロール５６へのガス導入を行っていた０〜６００ｍまでの間に皺および傷は確認されなかった。
【００８５】
［比較例１］
上記成膜装置（スパッタリングウェブコータ）５０に組み込まれた図３〜図４に示すガス放出機構付きキャンロール５６の円筒部材１０は、直径９００ｍｍ、幅７５０ｍｍのアルミニウムで構成され、かつ、円筒部材１０の表面にハードクロムめっきが施されている。
【００８６】
また、ジャケットロール構造を有する円筒部材１０の肉厚部内に、直径４ｍｍの３６０本のガス導入路１４を穿設すると共に、１本のガス導入路１４に対し、間隔１０ｍｍ毎に直径０．２ｍｍのガス放出孔１５が４７個［ガス放出孔１５の合計：（４７個／列）×３６０列＝１６９２０個］設けられており、実施例１と同様、長尺耐熱性樹脂フィルムＦの両端２０ｍｍ付近に対応する円筒部材１０外周面に上記ガス放出孔１５は存在しない。
【００８７】
尚、このキャンロール５６は、キャンロール５６と回転軸１２が一体化しているので全体が回転する機構になっている。また、キャンロール５６の３６０本のガス導入路１４を図３〜図４に示すガスロータリージョイント２０に直接接続するのは困難なため、ガス導入路１４の１０本をガス分配管（図示せず）に接続した後、図示外のガス導入チューブに接続している。
【００８８】
また、実施例１と同様、成膜する金属膜は、シード層であるＮｉ−Ｃｒ膜の上にＣｕ膜を成膜するものとし、図２に示すマグネトロンスパッタターゲット５７にはＮｉ−Ｃｒターゲットを用い、マグネトロンスパッタターゲット５８、５９、６０にはＣｕターゲットを用い、かつ、アルゴンガスを３００ｓｃｃｍ導入すると共に、各カソードへの印加電力は１０ｋＷの電力制御で成膜を行った。尚、図２に示す巻き出しロール５１と巻き取りロール６４の張力は８０Ｎとした。
【００８９】
また、キャンロール５６の冷媒循環部１１内には−１０℃に温度制御された冷熱媒（商品名：ナイブライン）を循環させたが、長尺耐熱性樹脂フィルム（耐熱性ポリイミドフィルム）Ｆとキャンロール５６との熱伝導効率が良好でないと冷却効果は期待できない。
【００９０】
そして、巻き出しロール５２に長尺耐熱性樹脂フィルムＦをセットし、かつ、上記キャンロール５６を経由して長尺耐熱性樹脂フィルムＦの先端部を巻き取りロール６４に取り付けた。
【００９１】
また、真空チャンバー５１を複数台のドライポンプにより５Ｐａまで排気した後、更に、複数台のターボ分子ポンプと真空チャンバー５１内に設置されているクライオコイルを用いて３×１０-3Ｐａまで排気した。
【００９２】
そして、長尺耐熱性樹脂フィルムＦの搬送速度を３ｍ／分に設定した後、各マグネトロンスパッタカソード５７、５８、５９、６０にアルゴンガスを導入しかつ電力を印加して、Ｎｉ−Ｃｒ膜のシード層とＣｕ膜の成膜を開始した。
【００９３】
また、長尺耐熱性樹脂フィルムＦとキャンロール５６との間に形成されるギャップ部（間隙）にガス圧力を５００Ｐａに保つため、キャンロール５６に取り付けられた上記ガスロータリージョイント２０に１００ｓｃｃｍのアルゴンガスを導入した。
【００９４】
尚、実施例１と同様、成膜中におけるキャンロール５６上の長尺耐熱性樹脂フィルム（耐熱性ポリイミドフィルム）Ｆ表面を観察できる観察窓から、キャンロール５６へのガス導入を行っている６００ｍまでの長尺耐熱性樹脂フィルム（耐熱性ポリイミドフィルム）Ｆを観察しところ、マグネトロンスパッタリングカソード５７、５８、５９、６０の成膜ゾーンを通過した成膜直後における長尺耐熱性樹脂フィルム（耐熱性ポリイミドフィルム）Ｆの進行方向と平行な方向に、皺発生の原因となるキャンロール５６上における長尺耐熱性樹脂フィルム（耐熱性ポリイミドフィルム）Ｆの浮きが観察されることは無かった。
【００９５】
そして、長さ６００ｍの長尺耐熱性樹脂フィルムＦが通過した時点で、各プラズマ反応室のプラズマと各マグネトロンスパッタカソードへの電力を停止し、かつ、それぞれのガス導入も停止した。
【００９６】
最後に、長尺耐熱性樹脂フィルムＦの搬送を停止し、かつ、各ポンプを停止してからベント（大気開放）し、巻き出しロール５２から長尺耐熱性樹脂フィルム（耐熱性ポリイミドフィルム）Ｆの終端部を外し、全ての長尺耐熱性樹脂フィルム（耐熱性ポリイミドフィルム）Ｆを巻き取りロール６４に巻き取ってから取り外した。
【００９７】
そして、成膜が完了した後、巻き取りロール６４に巻き取られた長尺耐熱性樹脂フィルム（耐熱性ポリイミドフィルム）Ｆを大気中にて展開し、皺および傷の有無を確認したところ、キャンロール５６へのガス導入を行っていた０〜６００ｍまでの間に皺および傷は確認されなかった。
【００９８】
［確  認］
図３〜図４に示した比較例１に係るガス放出機構付きキャンロールと比較し、図１に示す実施例１に係るガス放出機構付きキャンロールは、従来のガス導入路１４と冷媒循環部１１を具備しない簡略化された構造であるにも拘らず同等な性能を有しており、しかも、キャンロールの製造期間・コスト共に大幅に軽減でき、かつ、キャンロール本体が軽量のため小型のモータを使用できる等節電にも寄与できる優位性を有していることが確認される。
【産業上の利用可能性】
【００９９】
本発明に係るガス放出機構付きキャンロールは、従来のガス放出機構付きキャンロールと較べて簡略化された構造であるにも拘らず同等な性能を有していることから低コストで提供できるため、液晶テレビ、携帯電話等のフレキシブル配線基板に用いられる銅張積層樹脂フィルム（金属膜付耐熱性樹脂フィルム）の製造装置並びに製造方法として適用される産業上の利用可能性を有している。
【符号の説明】
【０１００】
１０  円筒部材
１１  冷媒循環部
１２  回転軸
１２ａ  内側配管
１２ｂ  外側配管
１３  ベアリング
１４  ガス導入路
１５  ガス放出孔
２０  ガスロータリージョイント
２１  回転リングユニット
２２  固定リングユニット
２５  ガス分配管
２６  ガス供給管
５０  成膜装置（スパッタリングウェブコータ）
５１  真空チャンバー
５２  巻き出しロール
５３  フリーロール
５４  張力センサロール
５５  フィードロール
５６  キャンロール
５６ａ  回転中心線
５７  マグネトロンスパッタリングカソード
５８  マグネトロンスパッタリングカソード
５９  マグネトロンスパッタリングカソード
６０  マグネトロンスパッタリングカソード
６１  フィードロール
６２  張力センサロール
６３  フリーロール
６４  巻き取りロール
７０  真空チャンバー壁
７１  キャンロール本体
７２  円筒部の内側空間
７３  ガス放出孔
７４  軸受（ベアリング）
７５  Ｏリング
７６  非回転軸（固定軸）
７７  歯車（ギヤ）
７８  歯車（ギヤ）
７９  モータ
８０  冷却コイル（クライオコイル）
８１  ガス導入管
８２  配管（冷媒配管）
１００  肉厚部
Ｆ    長尺耐熱性樹脂フィルム（長尺基板）
【図１】
0006269385.tif 000002
【図２】
0006269385.tif 000003
【図３】
0006269385.tif 000004
【図４】
0006269385.tif 000005
【図５】
0006269385.tif 000006